(57)【特許請求の範囲】
【請求項１】
表面上にラジカル活性種と反応可能な置換基を有する固体物に、２種類以上のポリマーネットワークが相互侵入網目構造を形成してなるダブルネットワークゲルを接着させてなるダブルネットワークゲル−固体物ハイブリッド構造体を製造する方法であって、
第１ポリマーネットワークを形成するためのモノマーを反応させることで、第１ポリマーネットワークを得る工程と、
前記第１ポリマーネットワーク中に、前記第１ポリマーネットワークとは別の第２ポリマーネットワークを形成するための、不飽和結合を有するモノマーを含浸させることで、前記第１ポリマーネットワーク内に、前記モノマーを含有してなるモノマー含有第１ポリマーネットワークゲルを得る工程と、
表面上にラジカル活性種と反応可能な置換基を有する固体物に、前記モノマー含有第１ポリマーネットワークゲルを接触させる工程と、
前記表面上にラジカル活性種と反応可能な置換基を有する固体物に、前記モノマー含有第１ポリマーネットワークゲルを接触させた状態にて、前記モノマー含有第１ポリマーネットワークゲルに含有されている前記モノマーを前記モノマー含有第１ポリマーネットワークゲル内で反応させることで、前記モノマーによる前記第２ポリマーネットワークの形成、および、前記モノマーと、前記ラジカル活性種と反応可能な置換基との共重合を同時に進行させることでダブルネットワークゲル−固体物ハイブリッド構造体を得る工程を備え、
前記表面上にラジカル活性種と反応可能な置換基を有する固体物が、ガラス、金属酸化物および表面に酸化被膜が形成可能な金属からなる群から選択される固体物の表面に、不飽和結合を有するアルコキシシリル基含有アミド化合物またはアルコキシシリル基含有アクリレート化合物を反応させることで、ラジカル活性種と反応可能な置換基を導入したものであるダブルネットワークゲル−固体物ハイブリッド構造体の製造方法。
【請求項２】
前記ダブルネットワークゲルが、正または負に荷電し得る基を有する不飽和モノマーから形成されるポリマーネットワーク（Ａ）と、電気的に中性な不飽和モノマーから形成されるポリマーネットワーク（Ｂ）とを含む請求項１に記載のダブルネットワークゲル−固体物ハイブリッド構造体の製造方法。
【請求項３】
前記ダブルネットワークゲルが、下記一般式（１）で表される化合物から形成されるポリマーネットワーク（Ｃ）と、電気的に中性な不飽和モノマーから形成されるポリマーネットワーク（Ｄ）とを含む請求項１に記載のダブルネットワークゲル−固体物ハイブリッド構造体の製造方法。
【化６】
0005892570.tif 000008
（上記一般式（１）中、ｍは、１以上１０以下の整数を示す。ｎは、１以上５以下の整数を示す。Ｒ１は、水素原子、または炭素数１〜３のアルキル基を示す。Ｒ２、Ｒ３、Ｒ４は、炭素数１〜５のアルキル基を示す。Ｒ２、Ｒ３、Ｒ４は、酸素原子、硫黄原子、フッ素原子から選ばれる１種以上のヘテロ原子を含んでいてもよく、Ｒ２、Ｒ３、Ｒ４のいずれか２個の基が環状構造を形成していてもよい。Ｙは一価のアニオンを示す。）
【発明の詳細な説明】
【技術分野】
【０００１】
本発明は、ダブルネットワークゲル−固体物ハイブリッド構造体に関する。
【背景技術】
【０００２】
従来、ダブルネットワーク構造を有するゲルが知られており（たとえば、特許文献１参照）、このようなダブルネットワーク構造を有するゲルは、高強度であり、低摩擦特性を有するため、低摩擦摺動材、たとえば、人工関節の摺動面や、物体の摺動運搬用シートあるいは基盤、フライホイールの摺動面などの、低摩擦摺動性や機械強度、耐環境性などが要求される用途への利用が期待されている。
【先行技術文献】
【特許文献】
【０００３】
【特許文献１】国際公開第２００８／０６５７５６
【発明の概要】
【発明が解決しようとする課題】
【０００４】
しかしながら、このようなダブルネットワーク構造を有するゲルを、固体物に接着させて、ダブルネットワークゲル−固体物ハイブリッド構造体の状態で使用する場合に、その製造過程等において、膨潤や収縮などによる形状変化が起こってしまうため、このようなダブルネットワークゲル−固体物ハイブリッド構造体を良好に形成できないという課題があった。
【課題を解決するための手段】
【０００５】
本発明者等は、上記目的を達成するために鋭意研究した結果、ダブルネットワークゲルを固体物に接着させる際に、固体物表面に、ラジカル活性種と反応可能な置換基を導入する手法を用いることで、上記課題が解決できることを見出し、本発明を完成させるに至った。
【０００６】
すなわち、本発明によれば、
〔１〕表面上にラジカル活性種と反応可能な置換基を有する固体物に、２種類以上のポリマーネットワークが相互侵入網目構造を形成してなるダブルネットワークゲルを接着させてなるダブルネットワークゲル−固体物ハイブリッド構造体を製造する方法であって、
第１ポリマーネットワークを形成するためのモノマーを反応させることで、第１ポリマーネットワークを得る工程と、
前記第１ポリマーネットワーク中に、前記第１ポリマーネットワークとは別の第２ポリマーネットワークを形成するための、不飽和結合を有するモノマーを含浸させることで、前記第１ポリマーネットワーク内に、前記モノマーを含有してなるモノマー含有第１ポリマーネットワークゲルを得る工程と、
表面上にラジカル活性種と反応可能な置換基を有する固体物に、前記モノマー含有第１ポリマーネットワークゲルを接触させる工程と、
前記表面上にラジカル活性種と反応可能な置換基を有する固体物に、前記モノマー含有第１ポリマーネットワークゲルを接触させた状態にて、前記モノマー含有第１ポリマーネットワークゲルに含有されている前記モノマーを前記モノマー含有第１ポリマーネットワークゲル内で反応させることで、前記モノマーによる前記第２ポリマーネットワークの形成、および、前記モノマーと、前記ラジカル活性種と反応可能な置換基との共重合を同時に進行させることでダブルネットワークゲル−固体物ハイブリッド構造体を得る工程を備え、
前記表面上にラジカル活性種と反応可能な置換基を有する固体物が、ガラス、金属酸化物および表面に酸化被膜が形成可能な金属からなる群から選択される固体物の表面に、不飽和結合を有するアルコキシシリル基含有アミド化合物またはアルコキシシリル基含有アクリレート化合物を反応させることで、ラジカル活性種と反応可能な置換基を導入したものであるダブルネットワークゲル−固体物ハイブリッド構造体の製造方法、
〔２〕前記ダブルネットワークゲルが、正または負に荷電し得る基を有する不飽和モノマーから形成されるポリマーネットワーク（Ａ）と、電気的に中性な不飽和モノマーから形成されるポリマーネットワーク（Ｂ）とを含む前記〔１〕に記載のダブルネットワークゲル−固体物ハイブリッド構造体の製造方法、ならびに、
〔３〕前記ダブルネットワークゲルが、下記一般式（１）で表される化合物から形成されるポリマーネットワーク（Ｃ）と、電気的に中性な不飽和モノマーから形成されるポリマーネットワーク（Ｄ）とを含む前記〔１〕に記載のダブルネットワークゲル−固体物ハイブリッド構造体の製造方法、
【化７】
0005892570.tif 000002
（上記一般式（１）中、ｍは、１以上１０以下の整数を示す。ｎは、１以上５以下の整数を示す。Ｒ１は、水素原子、または炭素数１〜３のアルキル基を示す。Ｒ２、Ｒ３、Ｒ４は、炭素数１〜５のアルキル基を示す。Ｒ２、Ｒ３、Ｒ４は、酸素原子、硫黄原子、フッ素原子から選ばれる１種以上のヘテロ原子を含んでいてもよく、Ｒ２、Ｒ３、Ｒ４のいずれか２個の基が環状構造を形成していてもよい。Ｙは一価のアニオンを示す。）
が提供される。
【発明の効果】
【０００７】
膨潤や収縮などによる形状変化の発生を有効に防止しながら、ダブルネットワーク構造を有する高強度なゲルを、固体物表面に良好に接着させることができ、これにより、低摩擦摺動であり、機械強度および耐環境性に優れたダブルネットワークゲル−固体物ハイブリッド構造体を提供することができる。
【発明を実施するための形態】
【０００８】
本発明のダブルネットワークゲル−固体物ハイブリッド構造体は、表面上にラジカル活性種と反応可能な置換基を有する固体物に、２種類以上のポリマーネットワークが相互侵入網目構造を形成してなるダブルネットワークゲルを接着させてなることを特徴とする。
【０００９】
＜ダブルネットワークゲル＞
まず、本発明のダブルネットワークゲル−固体物ハイブリッド構造体を構成する、ダブルネットワークゲルについて説明する。
【００１０】
本発明に係るダブルネットワークゲルは、２種類以上のポリマーネットワークによって形成される相互侵入網目構造を形成してなるものである。ここで、「相互侵入網目構造」とは、２以上の架橋網目構造を有するポリマーが互いの網目構造に進入することで、物理的に絡まり合っており、結果として内部に複数の網目構造が形成されている構造あるいは状態をいう。なお、本発明に係るダブルネットワークゲルは、２種類のポリマーネットワークによって形成されたものはもちろんのこと、３種類のポリマーネットワークによって形成されたもの、あるいは、それ以上の種類のポリマーネットワークによって形成されたもののいずれであってもよい。また、本発明に係るダブルネットワークゲルは、さらに直鎖状のポリマーを含有することで、半相互侵入網目構造を形成するものであってもよい。
【００１１】
本発明に係るダブルネットワークゲルは、２種類以上のポリマーネットワークによって形成されるものであるが、通常、これらのポリマーネットワーク中には、分散媒として、常温（２５℃）において液体の性状を示す化合物をさらに含有している。このような化合物としては、たとえば、水、エタノール、プロパノール、アセトニトリル、ジメチルスルホキシド、プロピレンカーボネートなどの極性化合物や、イオン液体などが挙げられる。
【００１２】
また、ダブルネットワークゲルを形成するための２種以上のポリマーネットワークとしては、特に限定されないが、たとえば、分散媒として、極性化合物を含有する場合には、ダブルネットワークゲルの強度を適切に高めることができるという観点より、正または負に荷電し得る基を有する不飽和モノマーから形成されるポリマーネットワーク（Ａ）と、電気的に中性な（正または負に荷電し得る基を有さない）不飽和モノマーから形成されるポリマーネットワーク（Ｂ）との組み合わせであることが好ましい。
【００１３】
正または負に荷電し得る基を有する不飽和モノマーから形成されるポリマーネットワーク（Ａ）（以下、適宜、「ポリマーネットワーク（Ａ）」とする。）を形成するための、正または負に荷電し得る基を有する不飽和モノマーとしては、特に限定されないが、酸性基（たとえば、カルボキシル基、リン酸基及びスルホン酸基）や塩基性基（たとえば、アミノ基）を有する不飽和モノマーなどが挙げられる。
【００１４】
正または負に荷電し得る基を有する不飽和モノマーの具体例としては、
（メタ）アクリル酸（アリクル酸および／またはメタクリル酸を意味する。以下同様。）、（無水）マレイン酸、マレイン酸モノアルキルエステル、フマル酸、フマル酸モノアルキルエステル、クロトン酸、イタコン酸、イタコン酸モノアルキルエステル、イタコン酸グリコールモノエーテル、シトラコン酸、シトラコン酸モノアルキルエステル、桂皮酸等のカルボキシル基含有ビニル系モノマーや、これらの塩；
スルホプロピル（メタ）アクリレート、２−ヒドロキシ−３−（メタ）アクリロキシプロピルスルホン酸、２−（メタ）アクリロイルアミノ−２，２−ジメチルエタンスルホン酸、２−（メタ）アクリロイルオキシエタンスルホン酸、３−（メタ）アクリロイルオキシ−２−ヒドロキシプロパンスルホン酸、２−アクリルアミド−２−メチルプロパンスルホン酸などのスルホン酸基含有ビニル系モノマーや、これらの塩；
２−ヒドロキシエチルアクリロイルホスフェートなどのリン酸基含有ビニル系モノマーや、これらの塩；
アミノエチル（メタ）アクリレート、ジメチルアミノエチル（メタ）アクリレート、ｔ−ブチルアミノエチル（メタ）アクリレートなどのアミノ基含有ビニル系モノマー；などが挙げられる。
これらのモノマーは、１種単独で使用してもよいし、２種以上併用してもよい。
【００１５】
また、電気的に中性な（正または負に荷電し得る基を有さない）不飽和モノマーから形成されるポリマーネットワーク（Ｂ）（以下、適宜、「ポリマーネットワーク（Ｂ）」とする。）を形成するための、電気的に中性な不飽和モノマーとしては、ジメチルシロキサン、スチレン、アクリルアミド、メチレンビスアクリルアミド、トリメチールプロパントリメタクリレート、ビニルピリジン、スチレン、メタクリル酸メチル、フッ素含有不飽和モノマー（たとえば、トリフルオロエチルアクリレート（ＴＦＥ））、ヒドロキシエチルアクリレート、酢酸ビニル、トリエチレングリコールジメタクリレートなどが挙げられる。これらのモノマーは、１種単独で使用してもよいし、２種以上併用してもよい。
【００１６】
一方、ダブルネットワークゲルに含有させる分散媒として、イオン液体を用いる場合には、ダブルネットワークゲルの強度を適切に高めることができるという観点より、ダブルネットワークゲルを、架橋点間分子量が比較的大きなポリマーネットワークと、架橋点間分子量が比較的小さなポリマーネットワークとの組み合わせであることが好ましく、特に、イオン液体との親和性を良好なものとするという観点より、下記一般式（１）で表される化合物から形成されるポリマーネットワーク（Ｃ）と、下記一般式（１）で表される化合物以外の化合物から形成されるポリマーネットワーク（Ｄ）との組み合わせであることが好ましい。
【００１７】
この場合において、下記一般式（１）で表される化合物から形成されるポリマーネットワーク（Ｃ）（以下、適宜、「ポリマーネットワーク（Ｃ）」とする。）、および、下記一般式（１）で表される化合物以外の化合物から形成されるポリマーネットワーク（Ｄ）（以下、適宜、「ポリマーネットワーク（Ｄ）」とする。）のうち、いずれを架橋点間分子量が比較的大きなポリマーネットワークとしても、架橋点間分子量が比較的小さなポリマーネットワークとしてもよく、特に限定されない。
【化１】
0005892570.tif 000003
（上記一般式（１）中、ｍは、１以上１０以下の整数を示す。ｎは、１以上５以下の整数を示す。Ｒ１は、水素原子、または炭素数１〜３のアルキル基を示す。Ｒ２、Ｒ３、Ｒ４は、炭素数１〜５のアルキル基を示す。Ｒ２、Ｒ３、Ｒ４は、酸素原子、硫黄原子、フッ素原子から選ばれる１種以上のヘテロ原子を含んでいてもよく、Ｒ２、Ｒ３、Ｒ４のいずれか２個の基が環状構造を形成していてもよい。また、Ｙは一価のアニオンを示す。）
【００１８】
炭素数１〜５のアルキル基としては、メチル基、エチル基、プロピル基、２−プロピル基、ブチル基、ペンチル基等が挙げられる。また、Ｒ２、Ｒ３およびＲ４のいずれか２個の基が環状構造を形成している化合物としては、アジリジン環、アゼチジン環、ピロリジン環、ピペリジン環等を有する４級アンモニウム塩等が挙げられる。
【００１９】
また、一価のアニオンＹとしては、特に限定されるものではなく、ＢＦ４−、ＰＦ６−、ＡｓＦ６−、ＳｂＦ６−、ＡｌＣｌ４−、ＮｂＦ６−、ＨＳＯ４−、ＣｌＯ４−、ＣＨ３ＳＯ３−、ＣＦ３ＳＯ３−、ＣＦ３ＣＯ２−、（ＣＦ３ＳＯ２）２Ｎ−、Ｃｌ−、Ｂｒ−、Ｉ−等のアニオンを用いることができるが、ダブルネットワークゲル−固体物ハイブリッド構造体の安定性等を考慮すると、ＢＦ４−、ＰＦ６−、（ＣＦ３ＳＯ２）２Ｎ−、ＣＦ３ＳＯ３−、またはＣＦ３ＣＯ２−であることが好適であり、ＣＦ３ＳＯ３−であることがより好適である。
【００２０】
また、上記一般式（１）で表される化合物のなかでも、下記一般式（２）〜（９）で表される化合物が特に好適である。
【化２】
0005892570.tif 000004
（上記一般式（２）〜（９）中、ｍ、Ｒ１、Ｒ２、Ｙは、上記一般式（１）と同様である。）
【００２１】
なお、上記一般式（１）で表される化合物は、１種単独で使用してもよいし、２種以上併用してもよい。
【００２２】
ポリマーネットワーク（Ｄ）を形成するためのモノマーとしては、特に限定されないが、たとえば、上述したポリマーネットワーク（Ｂ）の形成に用いられる電気的に中性な不飽和モノマーなどが挙げられる。
【００２３】
また、この際に用いられるイオン液体としては、特に限定されないが、低摩擦摺動性や機械強度、耐環境性をより高めることができるという観点より、下記一般式（１０）で示され、融点が２５℃以下であるイオン液体を好適に用いることができる。
【化３】
0005892570.tif 000005
（上記一般式（１０）中、Ｒ５〜Ｒ８は互いに同一もしくは異種の炭素数１〜５のアルキル基、またはＲ９−Ｏ−（ＣＨ２）ｎ−で表されるアルコキシアルキル基（Ｒ９はメチル基またはエチル基を示し、ｎは１〜４の整数である。）を示し、これらＲ５、Ｒ６、Ｒ７およびＲ８は、２つ以上が連結して環状構造を形成していてもよい。ただし、Ｒ５〜Ｒ８の内少なくとも１つは上記アルコキシアルキル基である。Ｘは窒素原子またはリン原子を示し、Ｙは一価のアニオンを示す。〕
【００２４】
炭素数１〜５のアルキル基としては、メチル基、エチル基、プロピル基、２−プロピル基、ブチル基、ペンチル基等が挙げられる。Ｒ９−Ｏ−（ＣＨ２）ｎ−で表されるアルコキシアルキル基としては、メトキシまたはエトキシメチル基、メトキシまたはエトキシエチル基、メトキシまたはエトキシプロピル基、メトキシまたはエトキシブチル基等が挙げられる。
【００２５】
また、Ｒ５、Ｒ６、Ｒ７およびＲ８のいずれか２個の基が環状構造を形成している化合物としては、Ｘに窒素原子を採用した場合には、アジリジン環、アゼチジン環、ピロリジン環、ピペリジン環等を有する４級アンモニウム塩、一方、Ｘにリン原子を採用した場合には、ペンタメチレンホスフィン（ホスホリナン）環等を有する４級ホスホニウム塩等が挙げられる。
【００２６】
特に、置換基として、上記Ｒ９がメチル基であり、ｎが２のメトキシエチル基を少なくとも１つ有する４級アンモニウム塩が好適である。
また、置換基として、メチル基、２つのエチル基、およびアルコキシエチル基を有する下記一般式（１１）で示される４級塩を好適に用いることができ、なかでも、下記式（１２）〜（２０）で表される化合物を特に好適に用いることができる。
【化４】
0005892570.tif 000006
（上記一般式（１１）中、Ｒ９はメチル基またはエチル基を示し、Ｘは窒素原子またはリン原子を示し、Ｙは一価のアニオンを示す。）
【化５】
0005892570.tif 000007
【００２７】
なお、ダブルネットワークゲルに含有させる分散媒として、イオン液体を用いる場合には、イオン液体に加えて、イオン液体と相溶性を有する別の分散媒、たとえば、プロピレンカーボネート、アセトニトリル、水、テトラヒドロフランなどを併用してもよい。
【００２８】
＜表面上にラジカル活性種と反応可能な置換基を有する固体物＞
表面上にラジカル活性種と反応可能な置換基を有する固体物としては、固体状であり、その表面に、ラジカル活性種と反応可能な置換基を有するものであればよいが、本発明においては、ラジカル活性種と反応可能な置換基が、ケイ素−酸素結合を介して、固体物を構成する元素と化学結合することにより導入されたものであることが好ましい。
【００２９】
固体物としては、特に限定されないが、その表面において、ケイ素−酸素結合を形成する酸素原子と結合可能なものであればよいが、たとえば、ガラスや、酸化亜鉛などの金属酸化物、さらには表面に酸化被膜が形成可能な各種金属などが挙げられる。
【００３０】
また、固体物の表面に、ラジカル活性種と反応可能な置換基を導入するための化合物としては、特に限定されないが、たとえば、固体物の表面に、ラジカル活性種と反応可能な置換基およびアルコキシシリル基を含有する化合物を反応させる方法が好適である。
【００３１】
ラジカル活性種と反応可能な置換基およびアルコキシシリル基を含有する化合物としては、特に限定されないが、Ｎ，Ｎ−ビス（３−（トリメトキシシリル）プロピル）メタクリルアミド、Ｎ，Ｎ−ビス（３−（トリメトキシシリル）プロピル）アクリルアミド、Ｎ，Ｎ−ビス（（メチルジメトキシシリル）プロピル）メタクリルアミドなどの不飽和結合を有するアルコキシシリル基含有アミド化合物；メタクリル酸３−（トリメトキシシリル）プロピル、メタクリル酸３−（トリエトキシシリル）プロピル、メタクリル酸３−［トリ（メトキシエトキシ）シリル］プロピル、メタクリル酸３−（メチルジメトキシシリル）プロピル、メタクリル酸３−（メチルジエトキシシリル）プロピルなどのアルコキシシリル基含有アクリレート化合物；などが挙げられる。
【００３２】
固体物の表面に、ラジカル活性種と反応可能な置換基およびアルコキシシリル基を含有する化合物を反応させる方法としては特に限定されないが、固体物に対して、表面を親水化するための処理を施し、親水化処理を施した固体物を、ラジカル活性種と反応可能な置換基およびアルコキシシリル基を含有する化合物を含有する溶液に浸漬させることにより、これらを反応させる方法などが挙げられる。親水化処理の方法としては、特に限定されないが、プラズマエッチング処理による方法などが挙げられる。
【００３３】
また、この際の反応温度は、特に限定されないが、好ましくは２０〜５０℃であり、反応時間は６〜４８時間である。
【００３４】
＜ダブルネットワークゲル−固体物ハイブリッド構造体の製造方法＞
本発明のダブルネットワークゲル−固体物ハイブリッド構造体は、上述した表面上にラジカル活性種と反応可能な置換基を有する固体物に、上述した２種類以上のポリマーネットワークが相互侵入網目構造を形成してなるダブルネットワークゲルを接着させてなるものであればよく、特に限定されないが、たとえば、次の方法により製造することができる。
【００３５】
すなわち、たとえば、ダブルネットワークゲルを構成するポリマーネットワークが２種類である場合を例示すると、まず、２種類のポリマーネットワークのうち、１種類のポリマーネットワーク（以下、「第１ポリマーネットワーク」とする。）からなるゲル（以下、「第１ポリマーネットワークゲル」とする。）を調製する。第１ポリマーネットワークゲルを製造する方法としては特に限定されないが、第１ポリマーネットワークゲルを形成するためのモノマー、架橋剤、および溶媒を含有する溶液を調製し、この溶液について重合および架橋を行うことにより調製することができる。
【００３６】
なお、架橋剤としては、特に限定されず、架橋構造を形成可能なものであればよいが、たとえば、エチレングリコールジ（メタ）アクリレート、ジエチレングリコールジ（メタ）アクリレート、トリエチレングリコールジ（メタ）アクリレート、ジビニルベンゼンおよびメチレンビスアクリルアミドなどが挙げられる。また、溶媒としては、特に限定されず、第１ポリマーネットワークおよびこれを形成するためのモノマーに対して親和性を有するものを制限なく用いることができるが、通常は、ダブルネットワークゲル中に最終的に残存させる、分散媒を、溶媒として用いることが好ましい。
【００３７】
次いで、上記により得られた第１ポリマーネットワークゲル中に、２種類のポリマーネットワークのうち、残りのポリマーネットワーク（以下、「第２ポリマーネットワーク」とする。）を形成するためのモノマー、架橋剤、および溶媒を含有する溶液を、第１ポリマーネットワークゲル中に含浸させ、これにより、モノマー含有第１ポリマーネットワークゲルを調製する。
【００３８】
なお、第２ポリマーネットワークを形成するためのモノマー、架橋剤、および溶媒を含有する溶液を、第１ポリマーネットワークゲル中に含浸させる方法としては、特に限定されないが、たとえば、該溶液中に、第１ポリマーネットワークゲルを浸漬させる方法などが挙げられる。また、架橋剤、および溶媒としては、上述したものを同様に用いることができる。
【００３９】
次いで、上記により得られたモノマー含有第１ポリマーネットワークゲルを、表面上にラジカル活性種と反応可能な置換基を有する固体物に接触させ、これらを接触させた状態にて、反応させる。そして、これにより、モノマー含有第１ポリマーネットワークゲルに含まれる、第２ポリマーネットワーク形成用のモノマーによる第２ポリマーネットワークの形成、および、第２ポリマーネットワーク形成用のモノマーと、ラジカル活性種と反応可能な置換基との反応を同時に進行させることで、本発明のダブルネットワークゲル−固体物ハイブリッド構造体を得ることができる。
【００４０】
なお、上記例において、たとえば、ダブルネットワークゲルを、上述したポリマーネットワーク（Ａ）、ポリマーネットワーク（Ｂ）および極性化合物からなる分散媒を含有するものとする場合には、ポリマーネットワーク（Ａ）からなる第１ポリマーネットワークゲルを得て、次いで、ポリマーネットワーク（Ｂ）を形成するためのモノマーを、これに含浸させ、次いで、表面上にラジカル活性種と反応可能な置換基を有する固体物に接触させた状態にて反応させることにより、第２ポリマーネットワークの形成、および、ラジカル活性種と反応可能な置換基との反応を同時に進行させることで、本発明のダブルネットワークゲル−固体物ハイブリッド構造体を得ることができる。
【００４１】
あるいは、上記例において、たとえば、ダブルネットワークゲルを、上述したポリマーネットワーク（Ｃ）、ポリマーネットワーク（Ｄ）およびイオン性液体からなる分散媒を含有するものとする場合には、ポリマーネットワーク（Ｄ）からなる第１ポリマーネットワークゲルを得て、次いで、ポリマーネットワーク（Ｃ）を形成するためのモノマーを、これに含浸させ、次いで、表面上にラジカル活性種と反応可能な置換基を有する固体物に接触させた状態にて反応させることにより、第２ポリマーネットワークの形成、および、ラジカル活性種と反応可能な置換基との反応を同時に進行させることで、本発明のダブルネットワークゲル−固体物ハイブリッド構造体を得ることができる。
【００４２】
なお、上記例においては、ダブルネットワークゲルを形成するためのポリマーネットワークを２種類とした場合を例示したが、ダブルネットワークゲルを、３種類以上のポリマーネットワークにより形成する場合も、同様とすることができる。すなわち、たとえば、ダブルネットワークゲルを、Ｎ種類（Ｎ≧３）のポリマーネットワークにより形成する場合を例示すると、まず、Ｎ−１種類のポリマーネットワークを形成した後、残りのポリマーネットワークを形成するためのモノマーを含浸させ、次いで、表面上にラジカル活性種と反応可能な置換基を有する固体物に接触させた状態にて反応させることにより、本発明のダブルネットワークゲル−固体物ハイブリッド構造体を得ることができる。
【００４３】
本発明によれば、上記のように、まず、第１ポリマーネットワークゲルを得て、次いで、第２ポリマーネットワークを形成するためのモノマーを、これに含浸させて、モノマー含有第１ポリマーネットワークゲルとし、得られたモノマー含有第１ポリマーネットワークゲルの状態にて、表面上にラジカル活性種と反応可能な置換基を有する固体物に対して接着させるための反応と、第２ポリマーネットワークの形成を同時に行うものであるため、製造工程における、膨潤や収縮などによる形状変化を有効に防止しながら、ダブルネットワーク構造を有する高強度なゲルを、固体物表面に良好に接着させることができ、これにより、低摩擦摺動であり、機械強度および耐環境性に優れたダブルネットワークゲル−固体物ハイブリッド構造体を提供することができるものである。
【００４４】
一方で、たとえば、第１ポリマーネットワークゲルを形成する際に、第１ポリマーネットワークゲルの形成と同時に、固体物への接着を行い、次いで、第２ポリマーネットワークを形成するためのモノマーの含浸、架橋を行うという方法を採用した場合には、次のような不具合が発生していた。すなわち、第２ポリマーネットワークを形成するためのモノマーの含浸させた際に、膨潤による形状変化や、第２ポリマーネットワークを形成するためのモノマーを反応させた場合に、収縮による形状変化がおこってしまい、得られるダブルネットワークゲルと、固体物との間の接着状態が維持できず、そのため、良好なダブルネットワークゲル−固体物ハイブリッド構造体を得ることができないという不具合がった。
【００４５】
これに対し、本発明によれば、上記不具合を良好に解決することができ、これにより、低摩擦摺動であり、機械強度および耐環境性に優れたダブルネットワークゲル−固体物ハイブリッド構造体の提供を可能とするものである。
【実施例】
【００４６】
以下に、実施例を挙げて、本発明についてより具体的に説明するが、本発明は、これら実施例に限定されない。
【００４７】
［実施例１］
アクリルアミド型固定化開始剤（Ｎ−（３−（トリメトキシシリル）プロピル）アクリルアミド）を用いた、ガラス板表面への水溶媒系ダブルネットワークゲルの固定化
２−アクリルアミド−２−メチルプロパンスルホン酸２．１ｇ、メチレンビスアクリルアミド６０ｍｇ、αケトグルタル酸１．５ｍｇを純水８ｇに溶解した。この溶液をアルゴンガスで５分間のバブリング後、厚さ１ｍｍのスペーサーを介した２枚のガラス板の間に注入し、１７時間の紫外線照射を行うことで溶液をゲル化することで、第１ポリマーネットワークゲルを得た。そして、得られた第１ポリマーネットワークゲルをガラス板の間から取り出し、過剰量の純水中に２日浸漬することで第１ポリマーネットワークゲルの洗浄を行った。続いて、ジメチルアクリルアミド２．０ｇ、メチレンビスアクリルアミド３ｍｇ、αケトグルタル酸３ｍｇを純水８ｇに溶解したものをアルゴンガスで５分間バブリングした溶液に、洗浄を行った第１ポリマーネットワークゲルを１日浸漬することで、内部が重合溶液で満たされた第１ポリマーネットワークゲルを調製した。
【００４８】
上記とは別に、厚さ１ｍｍのガラス板を準備し、これをスキャット溶液に浸漬し、１５分間の超音波処理を行った後、純水で洗浄した。次に、Ｎ−（３−（トリメトキシシリル）プロピル）アクリルアミド０．５ｇと２８％アンモニア水５．０ｇ、純水５．０ｇ、をエタノール５０ｍＬに溶解させることで、処理用溶液を得た。そして、洗浄後のガラス板に対し、ソフトプラズマエッチング処理を施すことで、表面を親水化させ、これを、上記にて得られた処理用溶液に浸漬させ、室温にて１２時間静置することでアクリルアミド基固定化ガラス板（表面上にラジカル活性種と反応可能な置換基を有する固体物）を得た。
【００４９】
次いで、上記にて得られた、内部が重合溶液で満たされた第１ポリマーネットワークゲルを、アクリルアミド基固定化ガラス板と未処理のガラス板で挟み、次いで、クリップで圧着し、圧着下状態にて１７時間の紫外線照射を行った。そして、これにより、ゲル内にて、ジメチルアクリルアミドの重合が進行し、ダブルネットワークゲルが形成され、これと同時に、ガラス板表面に固定化されたアクリルアミド基と、ゲル中のジメチルアクリルアミドが共重合することにより、ダブルネットワークゲルとガラス板が化学結合により強固に固定化された、ダブルネットワークゲル−固体物ハイブリッド構造体を得ることができた。実施例１において得られたダブルネットワークゲル−固体物ハイブリッド構造体は、ダブルネットワークゲルの有する特性、すなわち、低摩擦摺動であり、機械強度および耐環境性に優れているという特性を良好に備えたものであった。
【００５０】
［実施例２］
メタクリレート型固定化開始剤（メタクリル酸３−（トリエトキシシリル）プロピル）を用いた、ガラス板表面へのイオン液体溶媒系ダブルネットワークゲルの固定化
メタクリル酸メチル２．０ｇ、トリエチレングリコールジメタクリレート１００ｍｇ、ベンゾフェノン１０ｍｇをプロピレンカーボネート８ｇに溶解した。この溶液をアルゴンガスで５分間のバブリング後、厚さ１ｍｍのスペーサーを介した２枚のガラス板の間に注入し、１７時間の紫外線照射を行うことで溶液をゲル化することで、第１ポリマーネットワークゲルを得た。そして、得られた第１ポリマーネットワークゲルをガラス板の間から取り出し、過剰量のアセトニトリル中に２日浸漬することで第１ポリマーネットワークゲルの洗浄を行った。続いて、Ｎ,Ｎ−ジエチル−Ｎ−（２−メタクリロイルエチル）−Ｎ−メチルアンモニウム ビス(トリフルオロメチルスルホニル)イミド（ＤＥＭＭ−ＴＦＳＩ）５．０ｇ、トリエチレングリコールジメタクリレート５ｍｇ、および、ＩＲＧＡＣＵＲＥ  ３６９（ＢＡＳＦ社製）５ｍｇをＮ,Ｎ−ジエチル−Ｎ−（２−メトキシエチル）−Ｎ−メチルアンモニウム ビス(トリフルオロメチルスルホニル)イミド５．０ｇに溶解したものをアルゴンガスで５分間バブリングした溶液に、洗浄を行った第１ポリマーネットワークゲルを１日浸漬することで、内部が重合溶液で満たされた第１ポリマーネットワークゲルを調製した。
【００５１】
上記とは別に、厚さ１ｍｍのガラス板を準備し、これをスキャット溶液に浸漬し、１５分間の超音波処理を行った後、純水で洗浄した。次に、メタクリル酸３−（トリエトキシシリル）プロピル１．０ｇと２８％アンモニア水５．０ｇ、純水５．０ｇ、をエタノール５０ｍＬに溶解させることで、処理用溶液を得た。そして、洗浄後のガラス板に対し、ソフトプラズマエッチング処理を施すことで、表面を親水化させ、これを、上記にて得られた処理用溶液に浸漬させ、室温にて１２時間静置することでメタクリレート基固定化ガラス板（表面上にラジカル活性種と反応可能な置換基を有する固体物）を得た。
【００５２】
次いで、上記にて得られた、内部が重合溶液で満たされた第１ポリマーネットワークゲルを、メタクリレート基固定化ガラス板と未処理のガラス板で挟み、次いで、クリップで圧着し、圧着下状態にて１７時間の紫外線照射を行った。そして、これにより、ゲル内にて、ＤＥＭＭ−ＴＦＳＩの重合が進行し、ダブルネットワークゲルが形成され、これと同時に、ガラス板表面に固定化されたアクリルアミド基と、ゲル中のＤＥＭＭ−ＴＦＳＩが共重合することにより、ダブルネットワークゲルとガラス板が化学結合により強固に固定化された、ダブルネットワークゲル−固体物ハイブリッド構造体を得ることができた。実施例１において得られたダブルネットワークゲル−固体物ハイブリッド構造体は、ダブルネットワークゲルの有する特性、すなわち、低摩擦摺動であり、機械強度および耐環境性に優れているという特性を良好に備えたものであった。
【要約】
【課題】低摩擦摺動であり、機械強度および耐環境性に優れたダブルネットワークゲル−固体物ハイブリッド構造体を提供すること。
【解決手段】表面上にラジカル活性種と反応可能な置換基を有する固体物に、２種類以上のポリマーネットワークが相互侵入網目構造を形成してなるダブルネットワークゲルを接着させてなることを特徴とする、ダブルネットワークゲル−固体物ハイブリッド構造体を提供する。
【選択図】なし